강판 의 인장 강도 를 높이 기 위해서 는 , 그 강판 을 구성 하 는 강 조직 이 마텐자이트 나 템 퍼드 마텐자이트 를 함유 할 필요 가 있 다 . 강 조직 전체 에 대한 마텐자이트 와 템 퍼드 마텐자이트 의 면적 률 이 30 ％ 미만 에서 는 , 980 ㎫ 이상 의 인장 강도 를 확보 하 는 것 이 곤란 해진다 . 따라서 , 마텐자이트 와 템 퍼드 마텐자이트 의 면적 률 은 합계 로 30 ％ 이상 , 바람직 하 게 는 40 ％ 이상 으로 한다 . 또 , 템 퍼드 마텐자이트 와 마텐자이트 의 비율 은 요구 특성 에 맞춰 제어 하 면 된다 . 본 발명 에 있 어서 , 마텐자이트 란 저온 ( 마텐자이트 변태점 이하 ) 에서 오스테나이트 로부터 생성 된 경질 의 조직 을 가리키 며 , 템 퍼드 마텐자이트 는 마텐자이트 를 재 가열 하 였을 때 에 템퍼링 되 는 조직 을 가리킨다 . 마텐자이트 와 템 퍼드 마텐자이트 의 합계 면적 률 의 상한 은 특별히 한정 되 지 않 지만 , 80 ％ 이하 가 바람직 하 고 , 보다 바람직 하 게 는 70 ％ 이하 이 다 . 또한 , 마텐자이트 와 템 퍼드 마텐자이트 각각 의 함유량 은 특별히 한정 되 지 않 는다 . 통상 적 으로 마텐자이트 의 면적 률 은 20 ％ 이하 인 경우 가 많 다 . 템 퍼드 마텐자이트 의 면적 률 은 30 ％ 이상 인 경우 가 많 다 . 템 퍼드 마텐자이트 의 면적 률 의 상한 은 , 예 를 들 어 , 44 ％ 이하 , 35 ％ 이하 , 나아가 서 는 30 ％ 미만 이 다 .